(57)【要約】【課題】良好な防眩性を有し、良好なコントラストを発現し、白ちゃけやギラツキの発生が抑制され、かつ、ムラの発生が抑制された防眩フィルムを得るために、表面に微細な凹凸形状を有する防眩フィルム製造用金型を精度良く製造しうる方法を提供すること。【解決手段】本発明は、金型用基材の表面を研磨する研磨工程と、研磨された面に平坦部と凹部からなる第１凹凸面を形成する第１凹凸面形成工程と、第１凹凸面にクロムめっきまたはニッケルめっきを施し、第２凹凸面を形成するめっき工程とを含み、前記第１凹凸面における平坦部の占める面積をＡ（％）とし、凹部の平均深さをＢ（μｍ）とし、凹部の中心間直線距離の平均値をＣ（μｍ）とし、前記めっき工程におけるめっき厚みをＤ（μｍ）としたときに、Ａ〜Ｄが特定の条件を満たすことを特徴とする防眩フィルム製造用金型の製造方法である。【選択図】図１
2014117854.tif 000002
【特許請求の範囲】
【請求項１】
金型用基材の表面を研磨する研磨工程と、
研磨された面に平坦部と凹部からなる第１凹凸面を形成する第１凹凸面形成工程と、
第１凹凸面にクロムめっきまたはニッケルめっきを施し、第２凹凸面を形成するめっき工程とを含み、
前記第１凹凸面における平坦部の占める面積をＡ（％）とし、凹部の平均深さをＢ（μｍ）とし、凹部の中心間直線距離の平均値をＣ（μｍ）とし、前記めっき工程におけるめっき厚みをＤ（μｍ）としたときに、以下の条件を満たすことを特徴とする防眩フィルム製造用金型の製造方法。
【数１】
2014117854.tif 000015
【数２】
2014117854.tif 000016
【数３】
2014117854.tif 000017
【数４】
2014117854.tif 000018
【請求項２】
前記第１凹凸面形成工程が、
研磨された面に感光性樹脂膜を塗布形成する感光性樹脂膜塗布工程と、
感光性樹脂膜上にパターンを露光する露光工程と、
パターンが露光された感光性樹脂膜を現像する現像工程と、
現像された感光性樹脂膜をマスクとしてエッチング処理を行い、研磨されためっき面に凹凸を形成するエッチング工程と、
エッチング処理後に感光性樹脂膜を剥離する感光性樹脂膜剥離工程とを含む、請求項１に記載の防眩フィルム製造用金型の製造方法。
【請求項３】
前記第１凹凸面形成工程が、金型用基材の表面と平行な方向に相対的に直線移動し、かつ直線移動と同時に金型用基材の表面と垂直な方向に微小往復移動する切削工具による切削加工によって行われる、請求項１に記載の防眩フィルム製造用金型の製造方法。
【請求項４】
前記第１凹凸面形成工程が、
研磨された面に着色塗料を塗布し、着色塗膜を形成する着色塗料塗布工程と、
着色塗膜上にレーザーによってパターンを描画するレーザー照射工程と、
パターンが描画された着色塗膜をマスクとしてエッチング処理を行い、研磨されためっき面に凹凸を形成するエッチング工程と、
エッチング処理後に着色塗膜を剥離する着色塗膜剥離工程とを含む、請求項１に記載の防眩フィルム製造用金型の製造方法。
【請求項５】
請求項１〜４のいずれかに記載の防眩フィルム製造用金型の製造方法により製造された防眩フィルム製造用金型の凹凸面を透明樹脂フィルムに転写した後、金型の凹凸面が転写された透明樹脂フィルムを前記防眩フィルム製造用金型から剥がすことを特徴とする防眩フィルムの製造方法。
【発明の詳細な説明】
【技術分野】
【０００１】
本発明は、低ヘイズでありながら防眩特性に優れた防眩（アンチグレア）フィルムを製造するための金型の製造方法および防眩フィルムの製造方法に関する。
【背景技術】
【０００２】
液晶ディスプレイやプラズマディスプレイパネル、ブラウン管（陰極線管：ＣＲＴ）ディスプレイ、有機エレクトロルミネッセンス（ＥＬ）ディスプレイなどの画像表示装置は、その表示面に外光が映り込むと視認性が著しく損なわれてしまう。このような外光の映り込みを防止するために、画質を重視するテレビやパーソナルコンピュータ、外光の強い屋外で使用されるビデオカメラやデジタルカメラ、反射光を利用して表示を行う携帯電話などにおいては、従来から画像表示装置の表面に外光の映り込みを防止するフィルム層が設けられている。このフィルム層は、光学多層膜による干渉を利用した無反射処理が施されたフィルムからなるものと、表面に微細な凹凸を形成することにより入射光を散乱させて映り込み像をぼかす防眩処理が施されたフィルムからなるものとに大別される。このうち、前者の無反射フィルムは、均一な光学膜厚の多層膜を形成する必要があるため、コスト高になる。これに対して後者の防眩フィルムは、比較的安価に製造することができるため、大型のパーソナルコンピュータやモニタなどの用途に広く用いられている。
【０００３】
このような防眩フィルムは従来から、たとえば微粒子を分散させた樹脂溶液を基材シート上に塗布し、塗布膜厚を調整して微粒子を塗布膜表面に露出させることでランダムな凹凸をシート上に形成する方法などによって製造されている。しかしながら、このような微粒子を分散させることにより製造された防眩フィルムは、樹脂溶液中の微粒子の分散状態や塗布状態などによって凹凸の配置や形状が左右されてしまうため、意図したとおりの凹凸を得ることが困難であり、ヘイズが低いものでは十分な防眩効果が得られないという問題があった。さらに、このような従来の防眩フィルムを画像表示装置の表面に配置した場合、散乱光によって表示面全体が白っぽくなり、表示が濁った色になる、いわゆる「白ちゃけ」が発生しやすいという問題があった。また、最近の画像表示装置の高精細化に伴って、画像表示装置の画素と防眩フィルムの表面凹凸形状とが干渉し、結果として輝度分布が発生して見えにくくなる、いわゆる「ギラツキ」現象が発生しやすいという問題もあった。ギラツキを解消するために、バインダー樹脂と分散微粒子との間に屈折率差を設けて光を散乱させる試みもあるが、そのような防眩フィルムを画像表示装置の表面に配置した際には、微粒子とバインダー樹脂界面における光の散乱によって、コントラストが低下しやすいという問題もあった。
【０００４】
一方、微粒子を含有させずに、透明樹脂層の表面に形成された微細な凹凸だけで防眩性を発現させる試みもある。このような防眩フィルムとして、例えば、特許文献１（特開２００６−５３３７１号公報）には、基材を研磨し、サンドブラスト加工を施した後、無電解ニッケルめっきを施すことによって、表面に微細な凹凸を有するロールを製造し、かかるロールの凹凸面をＴＡＣフィルム上に形成された光硬化性樹脂層に押し付けながら硬化して作製された防眩フィルムが記載されている。すなわち、金型の凹凸面の形状を透明樹脂フィルムに転写した後、金型の凹凸面の形状が転写された透明樹脂フィルムを金型から剥がすことを含む防眩フィルムの製造方法が開示されている。
【０００５】
しかし、特許文献１に開示された防眩フィルムは、サンドブラスト加工によって凹凸形状を形成した金型を使用して作製されるため凹凸形状の精度の点で充分ではなく、特に、５０μｍ以上の周期を持つ比較的大きな凹凸形状を有する場合があるため「ギラツキ」が発生しやすかった。
【０００６】
また、特許文献２（特開２０１２−５１１７５号公報）には、金型用基材の表面を研磨する研磨工程と、研磨された面に平坦部と凹部からなる第１凹凸面を形成する第１凹凸面形成工程と、第１凹凸面をエッチング処理によって鈍らせて第２凹凸面を形成する第２凹凸面形成工程と、形成された第２凹凸面にクロムめっきを施すめっき工程とを含み、かつ、第１凹凸面における平坦部の占める面積をＡ（％）とし、凹部の平均深さをＢ（μｍ）とし、凹部の中心間直線距離の平均値をＣ（μｍ）とし、第２凹凸面形成工程におけるエッチング深さをＤ（μｍ）としたときに、特定の条件を満たすことを特徴とする防眩フィルム製造用金型の製造方法について記載されている。
【０００７】
すなわち、特許文献２には、パターン露光によって金型用基材に表面凹凸形状を形成することで、低ヘイズで、十分な防眩性、良好なコントラスト、白ちゃけ発生の抑制、およびギラツキ発生の抑制が可能な防眩フィルムを製造するための金型が得られることが開示されている。
【０００８】
しかし、特許文献２に記載される方法では、第１凹凸面をエッチングすることによって第２凹凸面を形成している。このように第２凹凸面をエッチングによって形成する場合には、金型の表面凹凸形状パターンに欠陥が発生しやすいという問題があった。具体的には、例えば、第２凹凸面をエッチングによって形成する前の第１凹凸面に異物の付着や錆が存在している場合には、エッチングが阻害され、第２凹凸面に凸状の欠陥が発生しやすかった。
【０００９】
防眩フィルムには、防眩性、画像表示装置の表面に配置した際に良好なコントラストを発現すること、画像表示装置の表面に配置した際に散乱光によって表示面全体が白っぽくなり、表示が濁った色になる、いわゆる「白ちゃけ」の発生を抑制すること、及び、画像表示装置の表面に配置した際に画像表示装置の画素と防眩フィルムの表面凹凸形状とが干渉し、結果として輝度分布が発生して見えにくくなる、いわゆる「ギラツキ」の発生を抑制することが要望されている。さらに欠陥などの品質上の不具合が無いことが必要である。
【００１０】
特許文献２に記載の方法を用いて防眩フィルム製造用の金型を作製する場合において、上記欠陥を解消し、このような防眩フィルムに求められる特性（防眩性、良好なコントラストの発現、白ちゃけ発生の抑制、ギラツキ発生の抑制）を満足するための手段としては、第２凹凸面を形成するためのエッチング処理前に第１凹凸面を十分に洗浄し、付着した異物や錆を除去する方法が考えられる。しかし、エッチング処理前の洗浄を徹底しても完全に異物を除去することは困難であり、また、通常、洗浄は処理液を用いて実施されるために、表面の錆は洗浄後にすぐに発生する可能性があった。
【先行技術文献】
【特許文献】
【００１１】
【特許文献１】特開２００６−５３３７１号公報
【特許文献２】特開２０１２−５１１７５号公報
【発明の概要】
【発明が解決しようとする課題】
【００１２】
本発明は、良好な防眩性を有し、良好なコントラストを発現し、白ちゃけやギラツキの発生が抑制され、かつ、欠陥の発生が抑制された防眩フィルムを得るために、表面に微細な凹凸形状を有する防眩フィルム製造用金型を精度良く製造しうる方法を提供することを目的とする。
【課題を解決するための手段】
【００１３】
本発明は、金型用基材の表面を研磨する研磨工程と、
研磨された面に平坦部と凹部からなる第１凹凸面を形成する第１凹凸面形成工程と、
第１凹凸面にクロムめっきまたはニッケルめっきを施し、第２凹凸面を形成するめっき工程とを含み、
前記第１凹凸面における平坦部の占める面積をＡ（％）とし、凹部の平均深さをＢ（μｍ）とし、凹部の中心間直線距離の平均値をＣ（μｍ）とし、前記めっき工程におけるめっき厚みをＤ（μｍ）としたときに、以下の条件を満たすことを特徴とする防眩フィルム製造用金型の製造方法である。
【００１４】
【数１】
2014117854.tif 000003
【００１５】
【数２】
2014117854.tif 000004
【００１６】
【数３】
2014117854.tif 000005
【００１７】
【数４】
2014117854.tif 000006
【００１８】
本発明の金型の製造方法における第１凹凸面形成工程は、以下の（１）〜（３）のいずれかの方法によって第１凹凸面を形成することが好ましい。
【００１９】
（１）研磨された面に感光性樹脂膜を塗布形成する感光性樹脂膜塗布工程と、感光性樹脂膜上にパターンを露光する露光工程と、パターンが露光された感光性樹脂膜を現像する現像工程と、現像された感光性樹脂膜をマスクとしてエッチング処理を行い、研磨されためっき面に凹凸を形成するエッチング工程と、エッチング処理後に感光性樹脂膜を剥離する感光性樹脂膜剥離工程とを含む方法（第１の好ましい第１凹凸面形成工程）。
【００２０】
（２）研磨された面に凹部を切削加工によって形成する切削工程からなり、該切削加工は金型用基材の表面と平行な方向に相対的に直線移動し、かつ直線移動と同時に金型用基材の表面と垂直な方向に微小往復移動する切削工具によって行われる方法（第２の好ましい第１凹凸面形成工程）。
【００２１】
（３）研磨された面に着色塗料を塗布し、着色塗膜を形成する着色塗料塗布工程と、着色塗膜上にレーザーによってパターンを描画するレーザー照射工程と、パターンが描画された着色塗膜をマスクとしてエッチング処理を行い、研磨されためっき面に凹凸を形成するエッチング工程と、エッチング処理後に着色塗膜を剥離する着色塗膜剥離工程とを含む方法（第３の好ましい第１凹凸面形成工程）。
【００２２】
また、本発明は、上記の防眩フィルム製造用金型の製造方法により製造された防眩フィルム製造用金型の凹凸面を透明樹脂フィルムに転写した後、金型の凹凸面が転写された透明樹脂フィルムを前記防眩フィルム製造用金型から剥がすことを特徴とする防眩フィルムの製造方法にも関する。
【発明の効果】
【００２３】
本発明の防眩フィルム製造用金型の製造方法においては、めっき加工によって第２凹凸面を形成するため、金型表面の付着異物や錆によるエッチング阻害と、それによる凹凸パターンの点欠陥発生が抑えられる。すなわち、エッチングのみによって第２凹凸面を形成する場合には、付着異物や錆によってエッチングが阻害されると第２凹凸面を形成する際のエッチング深さと同程度の凸状の欠陥が発生することになる。一方、めっき加工によって第２凹凸面を形成する場合には、例え付着異物や錆があったとしてもめっきがそれらの不具合を被覆する方向で形成されるため、実害性のある欠陥とはならない。
【００２４】
従って、本発明の防眩フィルム製造用金型の製造方法によれば、表面に微細な凹凸形状が高い精度で形成された金型を製造することができる。さらに、この金型を用いた本発明の防眩フィルムの製造方法によれば、良好な防眩性を有し、良好なコントラストを発現し、白ちゃけやギラツキの発生が抑制され、かつ、欠陥の発生が抑制された防眩フィルムを製造することが可能となる。
【図面の簡単な説明】
【００２５】
【図１】本発明の金型の製造方法の好ましい一例を模式的に示す図である。
【図２】第１凹凸面を上方から観察した状態を模式的に示す図である。
【図３】第１凹凸面の断面を模式的に示す図である。
【図４】第１凹凸面を上方から顕微鏡で観察した結果を示す図である。
【図５】図４の第１凹凸面の顕微鏡画像から計算された自己相関関数Ｒ（ｘ，ｙ）のｙ＝０における断面を示す図である。
【図６】第１凹凸面形成工程の好ましい一例を模式的に示す図である。
【図７】感光性樹脂膜上に露光されるパターンを模式的に示す図である。
【図８】第１凹凸面形成工程の好ましい一例を模式的に示す図である。
【図９】金型用基材の表面と平行な方向に相対的に直線移動し、かつ直線移動と同時に金型用基材の表面と垂直な方向に微小往復移動する切削工具の様子を模式的に示す図である。
【図１０】平板状の金型用基材に微細凹部を切削加工するための装置を模式的に示す図である。
【図１１】円筒状の金型用基材に微細凹部を切削加工するための装置を模式的に示す図である。
【図１２】第１凹凸面形成工程の好ましい一例を模式的に示す図である。
【図１３】第１凹凸面がめっき工程によって鈍化し、第２凹凸面となる様子を模式的に示す図である。
【図１４】実施例１の金型作製の際に使用したパターンの一部を示す図である。
【発明を実施するための形態】
【００２６】
＜金型の製造方法＞
図１は、本発明の金型の製造方法の好ましい一例を模式的に示す図である。図１には各工程での金型の断面を模式的に示している。本発明の金型の製造方法は、〔１〕研磨工程と、〔２〕第１凹凸面形成工程と、〔３〕めっき工程とを基本的に含む。以下、図１を参照しながら、本発明の金型の製造方法の各工程について詳細に説明する。
【００２７】
〔１〕研磨工程
本発明の金型の製造方法ではまず、金型に用いる基材の表面を研磨する。当該工程を経て、基材表面は、鏡面に近い状態に研磨されることが好ましい。これは、基材となる金属板や金属ロールは、所望の精度にするために、切削や研削などの機械加工が施されていることが多く、それにより基材表面に加工目が残っているためである。また、後述するように金型に用いる基材が表面に銅めっきまたはニッケルめっきが施された状態であっても、上述した加工目が残ることがあるし、また、めっきした状態で、表面が完全に平滑になるとは限らないためである。すなわち、このような深い加工目などが残った表面に後述する工程を施したとしても、各工程を施した後に形成される凹凸よりも加工目などの凹凸の方が深いことがあり、加工目などの影響が残る可能性があり、そのような金型を用いて防眩フィルムを製造した場合には、光学特性に予期できない影響を及ぼすことがある。図１（ａ）には、平板状の金型用基材１が研磨工程によって鏡面研磨された表面２を有するようにされた状態を模式的に示している。
【００２８】
金型に用いる基材の表面を研磨する方法については特に制限されるものではなく、機械研磨法、電解研磨法、化学研磨法のいずれも使用できる。機械研磨法としては、超仕上げ法、ラッピング、流体研磨法、バフ研磨法などが例示される。また、研磨工程において切削工具を用いて鏡面切削することによって、金型用基材１の表面２を鏡面としてもよい。その際の切削工具の材質や形状などは特に制限されるものではなく、超硬バイト、ＣＢＮバイト、セラミックバイト、ダイヤモンドバイトなどを使用することができるが、加工精度の観点からダイヤモンドバイトを用いることが好ましい。研磨工程後の表面粗度は、ＪＩＳ  Ｂ  ０６０１の規定に準拠した中心線平均粗さＲａが０．１μｍ以下であることが好ましく、０．０５μｍ以下であることがより好ましい。研磨後の中心線平均粗さＲａが０．１μｍより大きいと、最終的な金型表面の凹凸形状に研磨後の表面粗度の影響が残る可能性があるので好ましくない。また、中心線平均粗さＲａの下限については特に制限されず、加工時間や加工コストの観点から、おのずと限界があるので、特に指定する必要性はない。
【００２９】
なお、本発明の金型の製造方法において、基材の形成に好適に用いられる金属材料としては、コストの観点からアルミニウム、鉄などが挙げられる。さらに取扱いの利便性から、軽量なアルミニウムがより好ましい。ここでいうアルミニウムや鉄は、それぞれ純金属であることができるほか、アルミニウムまたは鉄を主体とする合金であってもよい。
【００３０】
また、基材の形状は、当分野において従来より採用されている適宜の形状であれば特に制限されず、平板状であってもよいし、円柱状または円筒状のロールであってもよい。ロール状の基材を用いて金型を作製すれば、防眩フィルムを連続的なロール状で製造することができるという利点がある。
【００３１】
さらに、本発明の金型の製造方法においては、研磨工程の前に金型に用いる基材の表面に、めっきを施すことも好ましい。金型に用いる基材の表面に施されるめっきの種類は、第１凹凸面形成工程において良好な加工性を有するものであれば特に制限されず、銅めっき、ニッケルめっき、亜鉛めっきなどが挙げられる。この中でも加工性、被覆性、および平滑化作用の観点から銅めっきまたはニッケルめっきが好ましい。銅めっきまたはニッケルめっきは、被覆性が高く、また平滑化作用が強いことから、金型用基材の微小な凹凸や鬆などを埋めて平坦で光沢のある表面を形成するためである。
【００３２】
ここでいう銅またはニッケルとしては、それぞれの純金属であることができるほか、銅を主体とする合金、またはニッケルを主体とする合金であってもよく、したがって、本明細書でいう「銅」は、銅および銅合金を含む意味であり、また「ニッケル」は、ニッケルおよびニッケル合金を含む意味である。銅めっきおよびニッケルめっきは、それぞれ電解めっきで行っても無電解めっきで行ってもよいが、銅めっきであれば通常は電解めっきが採用され、ニッケルめっきであれば通常無電解めっきが採用される。
【００３３】
金型用基材の表面にめっきを施す際には、めっき層が余り薄いと、下地表面の影響が排除しきれないことから、その厚みは５０μｍ以上であるのが好ましい。めっき層厚みの上限は臨界的でないが、コストなどとのからみから、一般的には５００μｍ程度までで十分である。
【００３４】
以下では、金型に用いる基材の表面にめっきを施していない場合および金型に用いる基材の表面にめっきを施している場合ともに金型用基材もしくは基材と呼ぶ。
【００３５】
〔２〕第１凹凸面形成工程
続く第１凹凸面形成工程では、上述した研磨工程によって鏡面研磨を施した基材１の表面２に、平坦部と凹部からなる第１凹凸面を形成する。図１（ｂ）には、基材１の表面２に凹部３が形成され、平坦部５と凹部３からなる第１凹凸面４が形成された状態を模式的に示している。
【００３６】
本発明の金型の製造方法においては、第１凹凸面の平坦部の占める面積の割合をＡ（％）とし、凹部の深さをＢ（μｍ）とし、凹部の中心間直線距離の平均値をＣ（μｍ）としたとき、上述した式（１）〜（３）の条件を満たすことが好ましい。
【００３７】
ここで平坦部５の占める面積の割合Ａとは、第１凹凸面を上方から観察した際の金型用基材投影面に対する平坦部の面積の割合のことを指している。図２は、第１凹凸面を上方から観察した状態を示す模式図である。図２において凹部３を灰色で示し、平坦部５を白色で示した。図２に示す場合では、平坦部５の占める面積の割合Ａは次の式：
（平坦部の占める面積の割合Ａ）＝（白色領域の面積）／［（白色領域の面積）＋（灰色領域の面積）］×１００    式（５）
で表すことができる。
【００３８】
本発明の金型の製造方法において、第１凹凸面において形成される平坦部５の占める面積の割合Ａは式（１）を満たすことが好ましい。図３は、第１凹凸面の断面を模式的に示す図である。図３に示すように第１凹凸面において形成されるある一つの平坦部５の直線距離およびある一つの凹部３の直線距離をそれぞれＸおよびＹとしたとき、精度良く第１凹凸面を形成するためにはＸの平均値ＸＡＶＥおよびＹの平均値ＹＡＶＥはともに１０μｍ以上であることが好ましい。それぞれの平均値ＸＡＶＥもしくはＹＡＶＥが１０μｍ未満である場合には、直線距離ＸもしくはＹのわずかな変動の及ぼす影響が大きくなり、結果として得られる表面形状に予期せぬムラなどが発生するためである。ここである一つの平坦部の直線距離Ｘの平均値ＸＡＶＥおよびある一つの凹部の直線距離Ｙの平均値ＹＡＶＥは平坦部の占める面積の割合Ａと後述する凹部間の中心間直線距離の平均値Ｃを用いて次のように表すことができる。
【００３９】
【数５】
2014117854.tif 000007
【００４０】
【数６】
2014117854.tif 000008
【００４１】
これらの直線距離の平均値ＸＡＶＥおよびＹＡＶＥがともに１０μｍ以上であることから、式（１）の条件が得られる。
【００４２】
凹部の深さＢは図３に示したように平坦部と凹部最深部の高低差を意味している。本発明の金型の製造方法においては、凹部の深さＢは式（２）を満たすことが好ましい。凹部の深さＢが２μｍを下回る場合には、第１凹凸面が略平坦な状態となってしまい、めっき工程において表面形状を鈍らせた際に、表面凹凸形状が十分に形成されないこととなる。このような金型から作製された防眩フィルムもまた表面凹凸形状が十分に形成されず防眩効果が不十分となる。一方、凹部の深さＢが１０μｍを超える場合には、続くめっき工程において表面形状を鈍らせることが困難となり、適切な第２凹凸面を形成することが困難となるため好ましくない。すなわち、第１の表面凹凸形状が効果的に鈍化せず、第２の表面凹凸形状に傾斜角度の急峻な箇所が残ることとなる。このような金型から作製された防眩フィルムもまた表面凹凸形状に傾斜角度が急峻な箇所が存在することとなり、白ちゃけが発生する。
【００４３】
また、凹部の中心間直線距離の平均値Ｃは最近接の凹部の底面における中心点間の直線距離（間隔）の平均値を意味しており、第１凹凸面を上方から観察した顕微鏡画像もしくは後述するパターンの画像解析によって求めることができる。すなわち、まず顕微鏡画像もしくはパターンを凹部と平坦部が区別できるように２階調の二値化画像データに変換する。得られた画像データの階調を二次元関数ｈ（ｘ，ｙ）で表し、得られた二次元関数ｈ（ｘ，ｙ）をフーリエ変換して二次元関数Ｈ（ｆｘ，ｆｙ）を計算する。次に、得られた二次元関数Ｈ（ｆｘ，ｆｙ）を二乗することによって求められるパワースペクトルを逆フーリエ変換して自己相関関数Ｒ（ｘ，ｙ）を計算する。この自己相関関数Ｒ（ｘ，ｙ）において原点から最も近い極大値が凹部の中心間直線距離の平均値である。ここで本発明の金型の製造方法において形成される第１凹凸面は、後述するように凹部がランダムに形成されているため、自己相関関数Ｒ（ｘ，ｙ）は原点を中心に対称となる。よって、自己相関関数Ｒ（ｘ，ｙ）において原点を通る断面から、原点から最も近い極大値を求めることができる。ここで、ｘおよびｙは画像データ面内の直交座標を表し（例えばｘ方向が画像データの横方向、ｙ方向が画像データの縦方向である）、ｆｘおよびｆｙはｘ方向の周波数およびｙ方向の周波数を表している。
【００４４】
実際には、画像データの階調を示す二次元関数ｈ（ｘ，ｙ）は各画素毎の階調が離散的なデータ点の集合として得られるため離散関数である。よって、式（８）で定義される離散フーリエ変換によって離散関数Ｈ（ｆｘ，ｆｙ）を計算し、離散関数Ｈ（ｆｘ，ｆｙ）を二乗することによってパワースペクトルＨ２（ｆｘ，ｆｙ）が求められる。このパワースペクトルＨ２（ｆｘ，ｆｙ）と式（９）で定義される逆離散フーリエ変換によって自己相関関数Ｒ（ｘ，ｙ）が求められる。ここで式（８）および式（９）中のπは円周率、ｉは虚数単位である。また、Ｍはｘ方向の画素数であり、Ｎはｙ方向の画素数であり、ｊは０以上Ｍ−１以下の整数であり、ｋは０以上Ｎ−１以下の整数であり、ｌは０以上Ｍ−１以下の整数であり、ｍは０以上Ｎ−１以下の整数である。さらに、ΔｆｘおよびΔｆｙはそれぞれｘ方向およびｙ方向の周波数間隔であり、式（１０）および式（１１）で定義される。ここで式（１０）および式（１１）中のΔｘおよびΔｙはそれぞれ、ｘ方向、ｙ方向の画素の間隔である。
【００４５】
【数７】
2014117854.tif 000009
【００４６】
【数８】
2014117854.tif 000010
【００４７】
【数９】
2014117854.tif 000011
【００４８】
【数１０】
2014117854.tif 000012
【００４９】
図４には第１凹凸面を上方から観察した顕微鏡画像の一例を示した。また、図５には図４の顕微鏡画像より計算された自己相関関数Ｒ（ｘ，ｙ）におけるｙ＝０の断面を示した。図５より凹部の中心間平均距離の平均値Ｃは３１μｍであることが分かる。
【００５０】
ここで、防眩フィルムの微細凹凸表面は、防眩フィルムの微細凹凸表面によって発生するギラツキを抑制するという観点から、５０μｍ以上の長周期成分を含まないことが好ましい。しかしながら、１０μｍ以下の短周期成分のみを含む微細凹凸表面では優れた防眩性能が発現しない。よって、防眩フィルムの微細凹凸表面は、十分な防眩効果を発現しつつ、ギラツキを十分に防止するために、１０〜５０μｍの周期を持つ表面形状を主成分として含むことが好ましい。よって、十分な防眩効果を発現しつつ、ギラツキを十分に防止する防眩フィルムを製造するための金型は、１０〜５０μｍの周期を持つ表面形状を主成分として含むことが好ましい。凹部間の中心間直線距離の平均値Ｃが３５μｍを上回る場合には、得られる金型に周期が５０μｍ以上である微細凹凸表面形状が形成されやすくなり、結果として、得られる防眩フィルムを高精細の画像表示装置の表面に配置したときにギラツキが発生することとなる。また、凹部間の中心間直線距離の平均値Ｃが１５μｍを下回る場合には、得られる金型に周期が１０μｍ以下の短周期成分が多く含まれるようになり、得られる防眩フィルムに優れた防眩性能が発現しない。よって、凹部間の中心間直線距離の平均値Ｃは式（３）の条件を満たすことが好ましい。
【００５１】
第１凹凸面形成工程は平坦部と凹部が精度良く形成される工程であれば特に制限されないが、平坦部と凹部を精度よく、かつ、再現性よく製造するために、以下のいずれかの方法を用いることが好ましい。
【００５２】
〔２−１〕第１の好ましい第１凹凸面形成工程
第１の好ましい第１凹凸面形成工程は、〔２−１−１〕感光性樹脂膜塗布工程と、〔２−１−２〕露光工程と、〔２−１−３〕現像工程と、〔２−１−４〕エッチング工程と、〔２−１−５〕感光性樹脂膜剥離工程とを基本的に含む。図６は、本発明の金型の製造方法における第１の好ましい第１凹凸面形成工程を模式的に示す図である。図６には各工程での金型の断面を模式的に示している。
【００５３】
〔２−１−１〕感光性樹脂膜塗布工程
感光性樹脂膜塗布工程では、上述した研磨工程によって鏡面研磨を施した基材１の表面２に、感光性樹脂を溶媒に溶解した溶液として塗布し、加熱・乾燥することにより、感光性樹脂膜を形成する。図６（ａ）には、基材１の表面２に感光性樹脂膜６が形成された状態を模式的に示している。
【００５４】
感光性樹脂としては従来公知の感光性樹脂を用いることができる。たとえば、感光部分が硬化する性質をもったネガ型の感光性樹脂としては分子中にアクリル基またはメタアクリル基を有するアクリル酸エステルの単量体やプレポリマー、ビスアジドとジエンゴムとの混合物、ポリビニルシンナマート系化合物などを用いることができる。また、現像により感光部分が溶出し、未感光部分だけが残る性質をもったポジ型の感光性樹脂としてはフェノール樹脂系やノボラック樹脂系などを用いることができる。また、感光性樹脂には、必要に応じて、増感剤、現像促進剤、密着性改質剤、塗布性改良剤などの各種添加剤を配合してもよい。
【００５５】
これらの感光性樹脂を基材１の表面２に塗布する際には、良好な塗膜を形成するために、適当な溶媒に希釈して塗布することが好ましく、セロソルブ系溶媒、プロピレングリコール系溶媒、エステル系溶媒、アルコール系溶媒、ケトン系溶媒、高極性溶媒などを使用することができる。
【００５６】
感光性樹脂溶液を塗布する方法としては、メニスカスコート、ファウンティンコート、ディップコート、回転塗布、ロール塗布、ワイヤーバー塗布、エアーナイフ塗布、ブレード塗布、カーテン塗布、リングコートなどの公知の方法を用いることができるが、これらの方法の中でも、塗布条件の調整が容易である回転塗布、ロール塗布、ワイヤーバー塗布、リングコートなどの方法が好ましく用いられる。
【００５７】
感光性樹脂膜塗布工程において形成される感光性樹脂膜の厚さは乾燥後で１〜６μｍの範囲とすることが好ましい。また、感光性樹脂膜の厚さの変動係数は１０％未満であることが好ましい。ここで感光性樹脂膜の厚さの変動係数とは感光性樹脂膜の厚さの標準偏差を感光性樹脂膜の平均厚さで割ったもので定義される。感光性樹脂膜の厚さの変動係数が１０％以上であることは、すなわち感光性樹脂膜の厚さの変動が大きいことを示している。感光性樹脂膜の厚さが異なると露光工程における感度が変化し、また、現像工程における現像時間も変化する。よって、感光性樹脂膜の厚さの変動が大きい場合には、現像工程後に金型用基材表面に残存する感光性樹脂膜に感光性樹脂膜の厚さ変動に依存するムラが発生する。このムラによって最終的な金型にもムラが発生することとなる。感光性樹脂膜の厚さの変動係数は金型用基材１の表面２に形成された感光性樹脂膜６の厚さを３箇所以上測定し、その平均値と標準偏差を計算することによって求めることができる。ここで精度良く変動係数を求めるためには感光性樹脂膜６の厚さは１０箇所以上測定することが好ましい。
【００５８】
感光性樹脂膜の厚さの変動係数を１０％未満とするためには、感光性樹脂を溶媒に溶解した溶液のレベリング性をレベリング剤で調整したり、溶媒による希釈率を調整したり、塗布する際の塗布方法および塗布条件を調整したりすることによって達成することができる。
【００５９】
感光性樹脂を溶媒に溶解した溶液に添加するレベリング剤としては、アルキル変性シリコーンオイル、ポリエーテル変性シリコーンオイル、エポキシ変性シリコーンオイル、アミノ変性シリコーンオイル、カルボキシ変性シリコーンオイル、カルビノール変性シリコーンオイル、アルコキシ変性シリコーンオイル、両末端変性シリコーンオイル、ポリエステル変性シリコーンオイル、アラルキル変性シリコーンオイル、アクリル系シリコーンオイルなどの有機変性されたシリコーンオイルが好ましく使用することができる。このような有機変性シリコーンオイルとしては、たとえば、東レダウコーニング社製のアルキル変性シリコーンオイル「ＳＨ２０３」、「ＳＨ２３０」、「ＳＦ８４１６」、「ＢＹ１６−８４６」、「ＦＺ−４９」、ポリエーテル変性シリコーンオイル「ＦＺ−７７」、「ＦＺ−２１０５」、「ＳＨ３７４６」、「ＦＺ−２１１８」、「ＦＺ−７６０４」、「ＦＺ−２１６１」、「ＳＨ３７７１」、「ＦＺ−２１６２」、「ＦＺ−２２０３」、「ＦＺ−２２０７」、「ＦＺ−２２０８」、エポキシ変性シリコーンオイル「ＦＺ−３７２０」、「ＢＹ１６−８３９」、「ＳＦ８４１１」、「ＳＦ８４１３」、「ＳＦ８４２１」、「ＢＹ１６−８７６」、「ＦＺ−３７３６」、「ＢＹ１６−８５５Ｄ」、アミノ変性シリコーンオイル「ＦＺ−３７０７」、「ＦＺ−３５０４」、「ＢＹ１６−２０５」、「ＦＺ−３７６０」、「ＦＺ−３７０５」、「ＢＹ１６−２０９」、「ＦＺ−３７１０」、「ＳＦ８４１７」、「ＢＹ１６−８４９」、「ＢＹ１６−８５０」、「ＢＹ１６−８７９Ｂ」、「ＢＹ１６−８９２」、「ＦＺ−３５０１」、「ＦＺ−３７８５」、「ＢＹ１６−８７２」、「ＢＹ１６−２１３」、「ＢＹ１６−２０３」、「ＢＹ１６−８９８」、「ＢＹ１６−８９０」、「ＢＹ１６−８７８」、「ＢＹ１６−８９１」、「ＢＹ１６−８９３」、「ＦＺ−３７８９」、カルボキシ変性シリコーン「ＢＹ１６−８８０」、カルビノール変性シリコーンオイル「ＳＦ８４２８」、アルコキシ変性シリコーンオイル「ＦＺ−３７０４」、「ＢＹ１６−６０６」、両末端変性シリコーンオイル「ＢＹ１６−８７１」、「ＢＹ１６−８５３」、「ＢＹ１６−２０１」、「ＢＹ１６−００４」、「ＳＦ−８４２７」、「ＢＹ１６−７９９」、「ＢＹ１６−７５２」、ビックケミー・ジャパン株式会社製のポリエーテル変性シリコーンオイル「ＢＹＫ−３００／３０２」、「ＢＹＫ−３０６」、「ＢＹＫ−３０７」、「ＢＹＫ−３２０」、「ＢＹＫ−３２５」、「ＢＹＫ−３３０」、「ＢＹＫ−３３１」、「ＢＹＫ−３３３」、「ＢＹＫ−３３７」、「ＢＹＫ−３４１」、「ＢＹＫ−３４４」、「ＢＹＫ−３４５／３４６」「ＢＹＫ−３４７」、「ＢＹＫ−３４８」、「ＢＹＫ−３７５」、「ＢＹＫ−３７７」、「ＢＹＫ−３７８」、「ＢＹＫ−ＵＶ３５００」、「ＢＹＫ−ＵＶ３５１０」、ポリエステル変性シリコーンオイル「ＢＹＫ−３１０」、「ＢＹＫ−３１５」、「ＢＹＫ−３７０」、「ＢＹＫ−ＵＶ３５７０」、アラルキル変性シリコーンオイル「ＢＹＫ−３２２」、「ＢＹＫ−３２３」、アクリル系シリコーンオイル「ＢＹＫ−３５０」、「ＢＹＫ−３５２」、「ＢＹＫ−３５４」、「ＢＹＫ−３５５」、「ＢＹＫ−３５８Ｎ／３６１Ｎ」、「ＢＹＫ−３８０Ｎ」、「ＢＹＫ−３８１」、「ＢＹＫ−３９２」などが挙げられる。これらの表面調整剤は、単独で用いても２種以上を併用しても良い。また、感光性樹脂を溶媒に溶解した溶液に添加するレベリング剤の添加量は、感光性樹脂１００重量部に対して０．１〜５重量部であることが好ましい。
【００６０】
感光性樹脂を溶媒に溶解した溶液における感光性樹脂の重量分率は５〜５０重量％であることが好ましく、１０〜３０重量％であることがより好ましい。重量分率が５０重量％を上回る場合には、感光性樹脂溶液を塗布し、乾燥させる際のレベリング性が不十分となり、感光性樹脂膜の厚さの変動係数が大きくなる虞がある。一方、重量分率が５重量％を下回る場合には、感光性樹脂溶液を塗布し、乾燥させる際に液垂れなどが発生し、感光性樹脂膜の厚さの変動係数が大きくなる虞がある。感光性樹脂を溶解するための溶媒としては上述したものが好ましく用いられる。
【００６１】
感光性樹脂膜の厚さの変動係数を１０％未満とするための、感光性樹脂溶液の塗布方法および塗布条件は、感光性樹脂溶液の物性によって変化するため、一概には言えないが、塗布方法としては塗布条件の調整が容易である回転塗布、ロール塗布、ワイヤーバー塗布、リングコートなどの方法が好ましく用いられる。その際の塗布ヘッドの相対移動速度は０．５〜３００ｍｍ／ｓｅｃであることが好ましい。また、感光性樹脂溶液を塗布後の加熱もしくは乾燥温度は２０〜８０℃であることが好ましく、より好ましくは２５〜４０℃である。加熱もしくは乾燥温度が２０℃を下回る場合には、乾燥時間が長くなり、乾燥中に液垂れが発生したりする可能性が高くなるため好ましくない。一方、加熱もしくは乾燥温度が８０℃を上回る場合には、乾燥時間が短くなり、乾燥中のレベリング効果が発現せず、感光性樹脂膜の厚さの変動係数が大きくなる可能性がある。
【００６２】
〔２−１−２〕露光工程
続く露光工程では、所定のパターンを上述した感光性樹脂膜形成工程で形成された感光性樹脂膜６上に露光する。露光工程に用いる光源は塗布された感光性樹脂の感光波長や感度等に合わせて適宜選択すればよく、たとえば、高圧水銀灯のｇ線（波長：４３６ｎｍ）、高圧水銀灯のｈ線（波長：４０５ｎｍ）、高圧水銀灯のｉ線（波長：３６５ｎｍ）、半導体レーザー（波長：８３０ｎｍ、５３２ｎｍ、４８８ｎｍ、４０５ｎｍなど）、ＹＡＧレーザー（波長：１０６４ｎｍ）、ＫｒＦエキシマーレーザー（波長：２４８ｎｍ）、ＡｒＦエキシマーレーザー（波長：１９３ｎｍ）、Ｆ２エキシマーレーザー（波長：１５７ｎｍ）などを用いることができる。
【００６３】
本発明の金型の製造方法において表面凹凸形状を精度良く形成するためには、露光工程において、所定のパターンを感光性樹脂膜上に精密に制御された状態で露光することが好ましい。本発明の金型の製造方法においては、上述したパターンを感光性樹脂膜上に精度よく露光するために、コンピュータ上でパターンを画像データとして作成し、その画像データに基づいたパターンを、コンピュータ制御されたレーザヘッドから発するレーザー光によって描画することが好ましい。レーザー描画を行うに際しては、たとえばＬａｓｅｒ  Ｓｔｒｅａｍ  ＦＸ（（株）シンク・ラボラトリー製）などの印刷版作成用のレーザー描画装置を好適に用いることができる。
【００６４】
図６（ｂ）には、感光性樹脂膜６にパターンが露光された状態を模式的に示している。感光性樹脂膜をネガ型の感光性樹脂で形成した場合には、露光された領域７は露光によって樹脂の架橋反応が進行し、後述する現像液に対する溶解性が低下する。よって、現像工程において露光されていない領域８が現像液によって溶解され、露光された領域７のみ基材表面上に残りマスクとなる。一方、感光性樹脂膜をポジ型の感光性樹脂で形成した場合には、露光された領域７は露光によって樹脂の結合が切断され、後述する現像液に対する溶解性が増加する。よって、現像工程において露光された領域７が現像液によって溶解され、露光されていない領域８のみ基材表面上に残りマスクとなる。
【００６５】
ここで基材表面上にマスクのある領域は後述するエッチング工程によってエッチング処理が基本的には進行しない。よってマスクの存在する領域が第１凹凸面の平坦部となる。これより上述した平坦部の占める面積の割合Ａが式（１）を満たすように第１凹凸面を形成するためには、マスクの存在する領域の基材表面に占める面積の割合ＡＭが式（１）を満たすようにパターンを作成すればよい。すなわち、感光性樹脂膜をネガ型の感光性樹脂で形成する場合には、露光される領域の基材表面に占める面積の割合ＡＭＮが平坦部の占める面積の割合Ａの式（１）を満たすようにパターンを作成する。また、感光性樹脂膜をポジ型の感光性樹脂で形成する場合には、露光されない領域の基材表面に占める面積の割合ＡＭＰが平坦部の占める面積の割合Ａの式（１）を満たすようにパターンを作成する。
【００６６】
また、マスクの存在しない領域が第１凹凸面の凹部となることから、凹部の中心間直線距離の平均値Ｃが式（３）を満たすように第１凹凸面を形成するためには、マスクの存在しない領域間の中心間直線距離の平均値ＣＭが式（３）を満たすようにパターンを作成すればよい。すなわち、感光性樹脂膜をネガ型の感光性樹脂で形成する場合には、露光されない領域の中心間直線距離の平均値ＣＭＮが凹部の中心間直線距離の平均値Ｃの式（３）を満たすようにパターンを作成し、感光性樹脂膜をポジ型の感光性樹脂で形成する場合には、露光される領域の中心間直線距離の平均値ＣＭＰが凹部の中心間直線距離の平均値Ｃの式（３）を満たすようにパターンを作成する。
【００６７】
露光工程において感光性樹脂膜上に露光されるパターンはランダムなパターンであることが好ましい。規則的なパターンを露光した場合には、得られる金型の最終的な微細凹凸表面が規則的なものとなり、このような金型を用いて製造される防眩フィルムの微細凹凸表面も規則的なものとなる。規則的な微細凹凸表面を有する防眩フィルムはその規則性に起因する干渉色が発生する可能性がある。よって、露光工程において露光されるパターンはランダムであることがより好ましい。
【００６８】
露光工程において感光性樹脂膜上に露光されるパターンはランダムで、かつ、マスクの存在する領域の基材表面に占める面積の割合ＡＭとマスクの存在しない領域の中心間直線距離の平均値ＣＭが上述した条件を満たすものであれば特に制限されず、たとえば、ドット径が１０μｍ以上２０μｍ未満のドットをランダムかつ均一に配置したパターン、ドットをランダムに配置して作成したパターンから特定の空間周波数以下の成分を除去するハイパスフィルターを通過させて得られたパターン、ドットをランダムに配置して作成したパターンから特定の空間周波数以下の成分と特定の空間周波数以上の成分を除去するバンドパスフィルターを通過させて得られたパターン、乱数もしくは計算機によって生成された擬似乱数により濃淡を決定したランダムな明度分布を有するパターンから特定の空間周波数以下の成分を除去するハイパスフィルターを通過させて得られたパターン、乱数もしくは計算機によって生成された擬似乱数により濃淡を決定したランダムな明度分布を有するパターンから特定の空間周波数以下の成分と特定の空間周波数以上の成分を除去するバンドパスフィルターを通過させて得られたパターンなどを用いることができる。図７にランダムなパターンを模式的に示した。図７（ａ）は１６μｍのドット径を有するドットをランダムに配置したパターンであり、図７（ｂ）はドットをランダムに配置して作成したパターンから、特定の空間周波数範囲のみを抽出するバンドパスフィルターを通過させて得られたパターンである。
【００６９】
〔２−１−３〕現像工程
続く現像工程においては、感光性樹脂膜６にネガ型の感光性樹脂を用いた場合には、露光されていない領域８は現像液によって溶解され、露光された領域７のみ金型用基材上に残存し、続くエッチング工程においてマスクとして作用する。一方、感光性樹脂膜６にポジ型の感光性樹脂を用いた場合には、露光された領域７のみ現像液によって溶解され、露光されていない領域８が金型用基材上に残存して、続くエッチング工程におけるマスクとして作用する。
【００７０】
現像工程に用いる現像液については従来公知のものを使用することができる。たとえば、水酸化ナトリウム、水酸化カリウム、炭酸ナトリウム、ケイ酸ナトリウム、メタケイ酸ナトリウム、アンモニア水などの無機アルカリ類、エチルアミン、ｎ−プロピルアミンなどの第一アミン類、ジエチルアミン、ジ−ｎ−ブチルアミンなどの第二アミン類、トリエチルアミン、メチルジエチルアミンなどの第三アミン類、ジメチルエタノールアミン、トリエタノールアミンなどのアルコールアミン類、テトラメチルアンモニウムヒドロキシド、テトラエチルアンモニウムヒドロキシド、トリメチルヒドロキシエチルアンモニウムヒドロキシドなどの第四級アンモニウム塩、ピロール、ピヘリジンなどの環状アミン類などのアルカリ性水溶液、キシレン、トルエンなどの有機溶剤などを挙げることができる。
【００７１】
現像工程における現像方法については特に制限されず、浸漬現像、スプレー現像、ブラシ現像、超音波現像などの方法を用いることができる。
【００７２】
図６（ｃ）には、感光性樹脂膜６にポジ型の感光性樹脂を用いて、現像処理を行った状態を模式的に示している。図６（ｂ）において露光された領域７が現像液によって溶解され、露光されていない領域８のみ基材表面上に残りマスク９となる。
【００７３】
〔２−１−４〕エッチング工程
続くエッチング工程では、上述した現像工程後に金型用基材表面上に残存した感光性樹脂膜をマスクとして用いて、主にマスクの無い箇所の金型用基材をエッチングする。図６（ｅ）にはエッチング工程によって、主にマスクの無い箇所１０の金型用基材１がエッチングされる状態を模式的に示している。
【００７４】
エッチング工程におけるエッチング処理は、通常、塩化第二鉄（ＦｅＣｌ3）液、塩化
第二銅（ＣｕＣｌ2）液、アルカリエッチング液（Ｃｕ（ＮＨ3）4Ｃｌ2）などを用いて、金属表面を腐食させることによって行われるが、塩酸や硫酸などの強酸を用いることもできるし、電解めっき時と逆の電位をかけることによる逆電解エッチングを用いることもできる。このエッチング処理によるエッチング量が第１凹凸面の凹部深さＢとなるため、エッチング量ＢＥは第１凹凸面の凹部深さＢの式（２）を満たすように設定する。ここでいうエッチング量とは、エッチングにより削られる基材の厚みである。
【００７５】
エッチング工程におけるエッチング処理は１回のエッチング処理によって行ってもよいし、エッチング処理を２回以上に分けて行ってもよい。ここでエッチング処理を２回以上に分けて行う場合には、２回以上のエッチング処理におけるエッチング量ＢＥの合計が第１凹凸面の凹部深さＢの式（２）を満たすことが好ましい。
【００７６】
〔２−１−５〕感光性樹脂膜剥離工程
続く感光性樹脂膜剥離工程では、エッチング工程でマスクとして使用した残存する感光性樹脂膜を完全に溶解し除去する。感光性樹脂膜剥離工程では剥離液を用いて感光性樹脂膜を溶解する。剥離液としては、上述した現像液と同様のものを用いることができ、ｐＨ、温度、濃度および浸漬時間などを変化させることによって、ネガ型の感光性樹脂膜を用いた場合には露光部の、ポジ型の感光性樹脂膜を用いた場合には非露光部の感光性樹脂膜を完全に溶解して除去する。感光性樹脂膜剥離工程における剥離方法についても特に制限されず、浸漬剥離、スプレー剥離、ブラシ剥離、超音波剥離などの方法を用いることができる。
【００７７】
図６（ｅ）は、感光性樹脂膜剥離工程によって、エッチング工程でマスクとして使用した感光性樹脂膜を完全に溶解し除去した状態を模式的に示している。感光性樹脂膜によるマスク９とエッチングによって、第１凹凸面４が金型用基材表面に形成される。
【００７８】
〔２−２〕第２の好ましい第１凹凸面形成工程
第２の好ましい第１凹凸面形成工程は、上記研磨された面に凹部を切削加工によって形成する切削工程を基本的に含む。図８には、金型用基材の表面に凹部が形成された状態を模式的に示している。
【００７９】
切削工程における凹部の切削加工は、研磨された金型用基材の表面と平行な方向に相対的に直線移動し、かつ直線移動と同時に金型用基材の表面と垂直な方向に微小往復移動する切削工具によって行われることが好ましい。図９に研磨された金型用基材１の表面と平行な方向１２に相対的に直線移動し、かつ直線移動と同時に金型用基材の表面と垂直な方向１３に微小往復移動する切削工具１４の様子を模式的に示した。図９においては、金型用基材１を固定して図示したため、切削工具１４のみが直線移動と垂直方向への微小往復移動を行っている。このような切削加工を行うことによって、金型用基材１上に所望のピッチ、深さで凹部３を高精度に形成することができる。
【００８０】
このような切削加工を行うための装置を図１０および図１１に模式的に示した。図１０は、金型用基材１が平板状である場合の装置であり、金型用基材１を設置し金型用基材１の表面と平行な第１の方向（以下、「Ｘ方向」とする）と、金型用基材１の表面と平行でＸ方向に垂直な第２の方向（以下、「Ｙ方向」とする）に移動可能な加工テーブル１５と、金型用基材１の表面と垂直な方向（以下、「Ｚ方向」とする）に移動可能なＺ軸駆動部１６と、Ｚ軸駆動部１６に取り付けられた微小往復移動用駆動機構部１７と、微小往復移動用駆動機構部に取り付けられた切削工具１４を有する。この加工テーブル１５に金型用基材１を設置し、加工装置のＺ軸駆動部１６を用いて微小往復移動用駆動機構部１７をＺ軸方向に移動させて、切削工具１４と金型用基材１とを加工可能である所定量まで近づける。次に、加工テーブル１５のＸ方向への駆動により金型用基材１を一定速度で移動させる。その際、微小往復移動用駆動機構部１７を用いて切削工具１４をＺ方向に所定の微小量だけ往復移動させる。これによって、切削工具１４の先端部１４ａは、金型用基材１に対して図９に示す工具移動軌跡１８ａ，１８ｂを描くように移動し、高精度に凹部３を形成することができる。
【００８１】
図１１には、金型用基材１が円筒状である場合の装置を模式的に示した。図１１の装置は、円筒状の金型用基材１であるロールの両端を支持する支持機構１９と、円筒状の金型用基材１であるロールをその長手方向軸線を中心に回転させるモータ２０(回転方向を以下では「Ｘ方向」とする)と、その長手方向（以下、「Ｙ方向」とする）に移動可能なＹ軸駆動部２１と、Ｙ軸駆動部２１に取り付けられた金型用基材１の表面と垂直な方向（以下、「Ｚ方向」とする）に移動可能なＺ軸駆動部１６と、Ｚ軸駆動部に取り付けられた微小往復移動用駆動機構部１７と、微小往復移動用駆動機構部１７に取り付けられた切削工具１４を有する。この支持機構１９に円筒状の金型用基材１を設置し、加工装置のＺ軸駆動部１６を用いて微小往復移動用駆動機構部１７をＺ軸方向に移動させて、切削工具１４と金型用基材１とを加工可能である所定量まで近づける。次に、モータ２０の駆動により金型用基材１をＸ方向に一定速度で回転させる。その際、微小往復移動用駆動機構部１７を用いて切削工具１４をＺ方向に所定の微小量だけ往復移動させる。これにより、切削工具１４の先端部１４ａは金型用基材１に対して、図９に示す工具移動軌跡１８ａ，１８ｂを描くように移動し、高精度に凹部３を形成することができる。
【００８２】
微小往復移動用駆動機構部の駆動源としては切削工具を微小駆動できるものであれば特に制限されず、圧電素子、磁歪素子、超音波発振機などを使用することができるが、加工精度、加工速度の観点から圧電素子を用いることが好ましい。微小往復移動用駆動機構部に取り付ける切削工具の材質は特に制限されるものではなく、超硬バイト、ＣＢＮバイト、セラミックバイト、ダイヤモンドバイトなどを使用することができるが、加工精度の観点からダイヤモンドバイトを用いることが好ましい。
【００８３】
切削加工によって第１凹凸面を形成する場合にも、形成される凹部はランダムに配置されていることが好ましく、第１凹凸面の平坦部の占める面積の割合Ａと凹部の深さＢと凹部の中心間直線距離の平均値Ｃが上述した式（１）〜（３）を満たすことが好ましい。よって、切削加工によって第１凹凸面を形成する場合には、切削加工によって形成される凹部の深さは式（２）を満たすように設定した上で、〔２−１−２〕露光工程で述べたパターンに基づいて凹部を切削することが好ましい。すなわち、ネガ型の感光性樹脂膜を用いる場合のパターンにおいては露光されない領域を切削して凹部とすることが好ましく、ポジ型の感光性樹脂膜を用いる場合のパターンにおいては露光される領域を切削して凹部とすることが好ましい。
【００８４】
〔２−３〕第３の好ましい第１凹凸面形成工程
第３の好ましい第１凹凸面形成工程は、〔２−３−１〕着色塗料塗布工程と、〔２−３−２〕レーザー照射工程と、〔２−３−３〕エッチング工程と、〔２−３−４〕着色塗膜剥離工程を基本的に含む。図１２は、本発明の金型の製造方法における第３の好ましい第１凹凸面形成工程を模式的に示す図である。図１２には各工程での金型の断面を模式的に示している。
【００８５】
〔２−３−１〕着色塗料塗布工程
着色塗料塗布工程では、上述した研磨工程によって鏡面研磨を施した基材１の表面２に、着色塗料を塗布し、加熱・乾燥することにより、着色塗膜２２を形成する。図１２（ａ）には、基材１の表面２に着色塗膜２２が形成された状態を模式的に示している。
【００８６】
着色塗料塗布工程に用いられる着色塗料は続くレーザー照射工程においてレーザーアブレーションが可能であり、その後のエッチング工程において耐エッチング性を有するものであれば特に制限されないが、たとえば、ニトロセルロース、エチレン酢酸ビニル強重合体、不飽和ポリエステル樹脂、エポキシ樹脂、アリル樹脂、ポリウレタン樹脂、ポリエチレン、ポリプロピレン、ポリスチレン、ポリアセタール、天然ゴムなどの可燃性物質のいずれか一種または複数種と、硝酸アンモニウムや塩素酸化合物などの酸化剤と、カーボンブラック等の光吸収体をセロソルブ系溶媒、プロピレングリコール系溶媒、エステル系溶媒、アルコール系溶媒、ケトン系溶媒、高極性溶媒などの適当な溶媒で希釈したものを使用することができる。また、着色塗料には、必要に応じて、密着性改質剤、塗布性改良剤などの各種添加剤を配合してもよい。
【００８７】
着色塗料を塗布する方法としては、メニスカスコート、ファウンティンコート、ディップコート、回転塗布、ロール塗布、ワイヤーバー塗布、エアーナイフ塗布、ブレード塗布、カーテン塗布、リングコートなどの公知の方法を用いることができるが、これらの方法の中でも、塗布条件の調整が容易である回転塗布、ロール塗布、ワイヤーバー塗布、リングコートなど方法が好ましく用いられる。また、着色塗料塗布工程において形成される着色塗膜の厚さは乾燥後で１〜６μｍの範囲とすることが好ましい。
【００８８】
着色塗料に添加するレベリング剤としては、感光性樹脂を溶媒に溶解した溶液に添加するレベリング剤と同様のものを使用することができて、アルキル変性シリコーンオイル、ポリエーテル変性シリコーンオイル、エポキシ変性シリコーンオイル、アミノ変性シリコーンオイル、カルボキシ変性シリコーンオイル、カルビノール変性シリコーンオイル、アルコキシ変性シリコーンオイル、両末端変性シリコーンオイル、ポリエステル変性シリコーンオイル、アラルキル変性シリコーンオイル、アクリル系シリコーンオイルなどの有機変性されたシリコーンオイルが好ましく使用することができる。このような有機変性シリコーンオイルとしては、例えば、東レダウコーニング社製のアルキル変性シリコーンオイル「ＳＨ２０３」、「ＳＨ２３０」、「ＳＦ８４１６」、「ＢＹ１６−８４６」、「ＦＺ−４９」、ポリエーテル変性シリコーンオイル「ＦＺ−７７」、「ＦＺ−２１０５」、「ＳＨ３７４６」、「ＦＺ−２１１８」、「ＦＺ−７６０４」、「ＦＺ−２１６１」、「ＳＨ３７７１」、「ＦＺ−２１６２」、「ＦＺ−２２０３」、「ＦＺ−２２０７」、「ＦＺ−２２０８」、エポキシ変性シリコーンオイル「ＦＺ−３７２０」、「ＢＹ１６−８３９」、「ＳＦ８４１１」、「ＳＦ８４１３」、「ＳＦ８４２１」、「ＢＹ１６−８７６」、「ＦＺ−３７３６」、「ＢＹ１６−８５５Ｄ」、アミノ変性シリコーンオイル「ＦＺ−３７０７」、「ＦＺ−３５０４」、「ＢＹ１６−２０５」、「ＦＺ−３７６０」、「ＦＺ−３７０５」、「ＢＹ１６−２０９」、「ＦＺ−３７１０」、「ＳＦ８４１７」、「ＢＹ１６−８４９」、「ＢＹ１６−８５０」、「ＢＹ１６−８７９Ｂ」、「ＢＹ１６−８９２」、「ＦＺ−３５０１」、「ＦＺ−３７８５」、「ＢＹ１６−８７２」、「ＢＹ１６−２１３」、「ＢＹ１６−２０３」、「ＢＹ１６−８９８」、「ＢＹ１６−８９０」、「ＢＹ１６−８７８」、「ＢＹ１６−８９１」、「ＢＹ１６−８９３」、「ＦＺ−３７８９」、カルボキシ変性シリコーン「ＢＹ１６−８８０」、カルビノール変性シリコーンオイル「ＳＦ８４２８」、アルコキシ変性シリコーンオイル「ＦＺ−３７０４」、「ＢＹ１６−６０６」、両末端変性シリコーンオイル「ＢＹ１６−８７１」、「ＢＹ１６−８５３」、「ＢＹ１６−２０１」、「ＢＹ１６−００４」、「ＳＦ−８４２７」、「ＢＹ１６−７９９」、「ＢＹ１６−７５２」、ビックケミー・ジャパン株式会社製のポリエーテル変性シリコーンオイル「ＢＹＫ−３００／３０２」、「ＢＹＫ−３０６」、「ＢＹＫ−３０７」、「ＢＹＫ−３２０」、「ＢＹＫ−３２５」、「ＢＹＫ−３３０」、「ＢＹＫ−３３１」、「ＢＹＫ−３３３」、「ＢＹＫ−３３７」、「ＢＹＫ−３４１」、「ＢＹＫ−３４４」、「ＢＹＫ−３４５／３４６」「ＢＹＫ−３４７」、「ＢＹＫ−３４８」、「ＢＹＫ−３７５」、「ＢＹＫ−３７７」、「ＢＹＫ−３７８」、「ＢＹＫ−ＵＶ３５００」、「ＢＹＫ−ＵＶ３５１０」、ポリエステル変性シリコーンオイル「ＢＹＫ−３１０」、「ＢＹＫ−３１５」、「ＢＹＫ−３７０」、「ＢＹＫ−ＵＶ３５７０」、アラルキル変性シリコーンオイル「ＢＹＫ−３２２」、「ＢＹＫ−３２３」、アクリル系シリコーンオイル「ＢＹＫ−３５０」、「ＢＹＫ−３５２」、「ＢＹＫ−３５４」、「ＢＹＫ−３５５」、「ＢＹＫ−３５８Ｎ／３６１Ｎ」、「ＢＹＫ−３８０Ｎ」、「ＢＹＫ−３８１」、「ＢＹＫ−３９２」などが挙げられる。これらの表面調整剤は、単独で用いても２種以上を併用しても良い。また、着色塗料に添加するレベリング剤の添加量は、着色塗料の固形分１００重量部に対して０．１〜５重量部であることが好ましい。
【００８９】
着色塗料における着色塗料の固形分率は重量分率で５〜５０重量％であることが好ましく、１０〜３０重量％であることがより好ましい。重量分率が５０重量％を上回る場合には、着色塗料を塗布し、乾燥させる際のレベリング性が不十分となり、乾燥後の着色塗膜の厚さが不均一になる虞がある。一方、重量分率が５重量％を下回る場合には、着色塗料を塗布し、乾燥させる際に液垂れなどが発生し、着色塗膜の厚さが不均一になる虞がある。着色塗料を溶解するための溶媒としては上述したものが好ましく用いられる。
【００９０】
〔２−３−２〕レーザー照射工程
続くレーザー照射工程では、所定のパターンを上述した着色塗料塗布工程で形成された着色塗膜２２上にレーザーアブレーションによって描画する。すなわち、レーザー光を着色塗膜２２上に照射し、着色塗膜２２中の光吸収体でレーザー光を吸収して熱に変換し、可燃物質を酸化剤の下で瞬間に加熱蒸発させ、後のエッチング工程の際にエッチング処理を行う領域の金型用基材表面を露出する。この際にレーザー光を照射しなかった領域は後のエッチング工程においてマスクとして作用する。レーザー照射工程に用いる光源は着色塗膜２２をレーザーアブレーション可能であるものを適宜選択すればよく、たとえば、ＹＡＧレーザー（波長：１０６４ｎｍ）や波長が８００ｎｍ前後の半導体レーザーなどを用いることができる。
【００９１】
本発明の金型の製造方法において表面凹凸形状を精度良く形成するためには、レーザー照射工程において、上述したパターンを着色塗膜上に精密に制御された状態で描画することが好ましい。本発明の金型の製造方法においては、上述したパターンを着色塗膜上に精度よく描画するために、コンピュータ上でパターンを画像データとして作成し、その画像データに基づいたパターンを、コンピュータ制御されたレーザヘッドから発するレーザー光によって描画することが好ましい。レーザー描画を行うに際しては印刷版作成用のレーザー描画装置を使用することができる。このようなレーザー描画装置としては、たとえばＬａｓｅｒ  Ｓｔｒｅａｍ  ＦＸ（（株）シンク・ラボラトリー製）、ＤＩＧＩＬＡＳ（シェパーズ・オハイオ社製）などが挙げられる。
【００９２】
レーザー照射工程において着色塗膜上に描画されるパターンが、第１凹凸面の平坦部と凹部に対応することから、描画されるパターンの凹部はランダムに配置されていることが好ましく、レーザーアブレーションされない領域（第１凹凸面の平坦部に対応する）の占める面積の割合ＡＬとレーザーアブレーションされる領域（第１凹凸面の凹部に対応する）の中心間直線距離の平均値ＣＬが上述した式（１）および式（３）を満たすことが好ましい。よって、レーザー照射工程において描画されるパターンも、〔２−１−２〕露光工程で述べたパターンと同様のものであることが好ましい。すなわち、ネガ型の感光性樹脂膜を用いる場合のパターンにおいては露光されない領域をレーザーアブレーションによって露出させることが好ましく、ポジ型の感光性樹脂膜を用いる場合のパターンにおいては露光される領域をレーザーアブレーションによって露出させることが好ましい。
【００９３】
図１２（ｂ）には、着色塗膜２２にレーザー光を照射し、着色塗膜２２の一部を加熱蒸発させ、金型用基材１の表面２を露出させた状態を模式的に示している。図１２（ｂ）において基材１の表面２上に残った着色塗膜２２が後のエッチング工程におけるマスクとなる。
【００９４】
〔２−３−３〕エッチング工程
続くエッチング工程では、上述したレーザー照射工程後に金型用基材表面上に残存した着色塗膜をマスクとして用いて、主にマスクの無い箇所の金型用基材をエッチングする。図１２（ｃ）にはエッチング工程によって、主にマスクの無い箇所の金型用基材１がエッチングされる状態を模式的に示している。
【００９５】
エッチング工程におけるエッチング処理は、通常、塩化第二鉄（ＦｅＣｌ３）液、塩化第二銅（ＣｕＣｌ２）液、アルカリエッチング液（Ｃｕ（ＮＨ３）４Ｃｌ２）などを用いて、金属表面を腐食させることによって行われるが、塩酸や硫酸などの強酸を用いることもできるし、電解めっき時と逆の電位をかけることによる逆電解エッチングを用いることもできる。このエッチング処理によるエッチング量が第１凹凸面の凹部深さＢとなるため、エッチング量BＥは第１凹凸面の凹部深さＢの式（２）を満たすように設定する。ここでいうエッチング量とは、エッチングにより削られる基材の厚みである。
【００９６】
エッチング工程におけるエッチング処理は１回のエッチング処理によって行ってもよいし、エッチング処理を２回以上に分けて行ってもよい。ここでエッチング処理を２回以上に分けて行う場合には、２回以上のエッチング処理におけるエッチング量ＢＥの合計が第１凹凸面の凹部深さＢの式（２）を満たすことが好ましい。
【００９７】
〔２−３−４〕着色塗膜剥離工程
続く着色塗膜剥離工程では、エッチング工程でマスクとして使用した残存する着色塗膜２２を完全に溶解し除去する。着色塗膜剥離工程では剥離液を用いて着色塗膜２２を溶解する。剥離液としては、たとえば、水酸化ナトリウム、水酸化カリウム、炭酸ナトリウム、ケイ酸ナトリウム、メタケイ酸ナトリウム、アンモニア水などの無機アルカリ類、エチルアミン、ｎ−プロピルアミンなどの第一アミン類、ジエチルアミン、ジ−ｎ−ブチルアミンなどの第二アミン類、トリエチルアミン、メチルジエチルアミンなどの第三アミン類、ジメチルエタノールアミン、トリエタノールアミンなどのアルコールアミン類、テトラメチルアンモニウムヒドロキシド、テトラエチルアンモニウムヒドロキシド、トリメチルヒドロキシエチルアンモニウムヒドロキシドなどの第四級アンモニウム塩、ピロール、ピヘリジンなどの環状アミン類などのアルカリ性水溶液、キシレン、トルエンなどの有機溶剤などを使用することができる。着色塗膜剥離工程における剥離方法についても特に制限されず、浸漬剥離、スプレー剥離、ブラシ剥離、超音波剥離などの方法を用いることができる。
【００９８】
図１２（ｄ）は、着色塗膜剥離工程によって、エッチング工程でマスクとして使用した着色塗膜２２を完全に溶解し除去した状態を模式的に示している。着色塗膜２２によるマスクとエッチングによって、第１凹凸面４が金型用基材表面に形成される。
【００９９】
〔３〕めっき工程
続くめっき工程において、金型の最表面に、高い硬度と小さい摩擦係数を有するクロムめっき層又はニッケルめっき層を形成することによって、金型の最表面を保護すると共に、第１凹凸面形成工程によって形成された第１凹凸面４の表面形状を、めっき処理によって鈍らせる。図１（ｃ）には、めっき工程によって形成されたクロムめっき層（又はニッケルめっき層）２３を形成し、第２凹凸表面１１が形成された状態が示されている。
【０１００】
このめっき工程によって、第１凹凸面４の表面形状における表面傾斜の急峻な部分がなくなり、得られた金型を用いて製造された防眩フィルムの光学特性が好ましい方向へと変化する。図１（ｃ）には、めっき処理によって、基材１の第１凹凸面４の表面形状が鈍化し、表面傾斜が急峻な部分が鈍らされ、緩やかな表面傾斜を有する第２凹凸面１１が形成された状態が示されている。
【０１０１】
本発明の金型の製造方法においては、めっき工程のめっき厚みＤは第１凹凸面形成工程によって形成された第１凹凸面４の表面形状に応じて決定されることが好ましい。すなわち、めっき厚みＤは上述した式（４）を満たすことが好ましい。上述した式（４）を満たすめっき厚みＤによって形成される第２凹凸面１１の形状は後述するように防眩フィルムを製造するために好適なものとなる。ここでめっき厚みは、金型用基材の一部にマスキングテープを貼り付けることによってめっきを形成しない領域を作製し、めっきが形成されている領域とめっきが形成されていない領域の段差を測定することによって求めることが出来る。また、防眩フィルム製造用金型を形成する際と同じ条件で小型の金属片や小型のロールにめっきを形成した後、それらの断面を観察することによっても求めることが出来る。
【０１０２】
以下では、第１凹凸面４の表面形状に応じて決定されるめっき厚みＤの好ましい範囲について説明する。図１３には、第１凹凸面４に対してめっき処理を実施し、表面凹凸形状を鈍らせて第２凹凸面１１を形成する様子を模式的に示した。
【０１０３】
図１３（ａ）にはめっき工程におけるめっき厚みＤが凹部の直線距離Ｙの半分未満である場合を模式的に示した。めっき厚みＤが凹部の直線距離Ｙの半分未満である場合には、第２凹凸面１１に平坦な領域が残ることとなり、また、平坦部から凹部へと続く斜面の傾斜角度が略９０°となる。このような表面凹凸形状を有する金型から作製された防眩フィルムもまた平坦な領域と傾斜角度が略９０°の斜面を有することとなる。結果として、得られた防眩フィルムは白ちゃけが発生し、防眩効果が不十分なものとなる。よって、めっき工程におけるめっき厚みＤは凹部の直線距離Ｙの平均値ＹＡＶＥの半分以上であることが好ましい。
【０１０４】
ここで凹部の直線距離Ｙの平均値ＹＡＶＥは上述した式（７）で表わすことができる。よって、めっき工程におけるめっき厚みＤは以下の式（１２）を満たすことが好ましい。
【０１０５】
【数１１】
2014117854.tif 000013
【０１０６】
一方、めっき工程におけるめっき厚みＤが凹部の直線距離Ｙを超える場合には、図１３（ｃ）に示したように得られる第２凹凸面１１の傾斜角度が小さくなりすぎる虞がある。このように傾斜角度の小さい表面凹凸形状を有する金型から作製された防眩フィルムもまた傾斜角度が小さくなりすぎる虞がある。結果として、得られた防眩フィルムは防眩効果が不十分なものとなる。よって、めっき工程におけるめっき厚みＤは凹部の直線距離Ｙの平均値ＹＡＶＥ以下であることが好ましい。よって、めっき工程におけるめっき厚みＤは以下の式（１３）を満たすことが好ましい。
【０１０７】
【数１２】
2014117854.tif 000014
【０１０８】
上述した式（１２）および式（１３）よりめっき厚みＤの好ましい条件として式（４）が得られる。式（４）を満たすめっき厚みＤによってめっき処理を行なうことによって、第２凹凸面１１は傾斜角度が好適に制御される。結果として、得られる防眩フィルムは白ちゃけが発生せず、防眩性に優れたものとなる。
【０１０９】
本発明では、平板やロールなどの表面に、光沢があって、硬度が高く、摩擦係数が小さく、良好な離型性を与え得るクロムめっき又はニッケルめっきを採用する。ここでいうクロムまたはニッケルとしては、それぞれの純金属であることができるほか、クロムを主体とする合金、またはニッケルを主体とする合金であってもよく、したがって、本明細書でいう「クロム」は、クロムおよびクロム合金を含む意味であり、また「ニッケル」は、ニッケルおよびニッケル合金を含む意味である。
【０１１０】
クロムめっき又はニッケルめっきの種類は特に制限されないが、いわゆる光沢めっきや装飾用めっきなどと呼ばれる、良好な光沢を発現するクロムめっき又はニッケルめっきを用いることが好ましい。クロムめっきは、通常、電解によって行われ、そのめっき浴としては、無水クロム酸（ＣｒＯ3）と少量の硫酸を含む水溶液が用いられる。ニッケルめっきであれば電解めっきもしくは無電解めっきが採用される。電界めっきによってニッケルめっきを施す場合には、そのめっき浴としては硫酸ニッケル、塩化ニッケル、ホウ酸などを含む水溶液が用いられる。また、無電解めっきによってニッケルめっきを施す場合には、そのめっき浴としては硫酸ニッケル、塩化ニッケル、還元剤（次亜リン酸ナトリウム、次亜リン酸、ホウ水素化合物、ヒドラジンなど）などを含む水溶液が用いられる。電界めっきであれば電流密度と電解時間を調節することにより、クロムめっき又はニッケルめっきの厚みを制御することができる。無電解めっきであればｐＨ、温度、処理時間を調節することによりニッケルめっきの厚みを制御することができる。
【０１１１】
なお、めっき工程において、クロムめっき又はニッケルめっき以外のめっきを施すことは好ましくない。何故なら、クロムめっき又はニッケルめっき以外のめっきでは、光沢度が不十分であり、かつ、硬度や耐摩耗性が低くなるため、金型としての耐久性が低下し、使用中に凹凸が磨り減ったり、金型が損傷したりする。そのような金型から得られた防眩フィルムでは、十分な防眩機能が得られにくい可能性が高く、また、フィルム上に欠陥が発生する可能性も高くなる。
【０１１２】
また、めっき後の表面を研磨することも、やはり本発明では好ましくない。研磨することにより、最表面に平坦な部分が生じるため、光学特性の悪化を招く可能性があること、また、形状の制御因子が増えるため、再現性のよい形状制御が困難になることなどの理由による。このように本発明では、クロムめっき又はニッケルめっきを施した後、表面を研磨せず、そのままクロムめっき又はニッケルめっき面を金型の凹凸面として用いることが好ましい。
【０１１３】
＜防眩フィルムの製造方法＞
本発明の防眩フィルムの製造方法では、上述した本発明の金型の製造方法で得られた金型を用いる。すなわち、本発明の防眩フィルムの製造方法は、本発明の金型の製造方法で製造された金型の凹凸面を透明樹脂フィルムに転写する工程と、金型の凹凸面が転写された透明樹脂フィルムを金型から剥がす工程とを含む。このような本発明の防眩フィルムの製造方法によって、好ましい光学特性を示す防眩フィルムが好適に製造される。
【０１１４】
金型形状のフィルムへの転写は、エンボスにより行うことが好ましい。エンボスとしては、光硬化性樹脂を用いるＵＶエンボス法、熱可塑性樹脂を用いるホットエンボス法が例示され、中でも、生産性の観点から、ＵＶエンボス法が好ましい。
【０１１５】
ＵＶエンボス法は、透明樹脂フィルムの表面に光硬化性樹脂層を形成し、その光硬化性樹脂層を金型の凹凸面に押し付けながら硬化させることで、金型の凹凸面が光硬化性樹脂層に転写される方法である。具体的には、透明樹脂フィルム上に紫外線硬化型樹脂を塗工し、塗工した紫外線硬化型樹脂を金型の凹凸面に密着させた状態で透明樹脂フィルム側から紫外線を照射して紫外線硬化型樹脂を硬化させ、その後金型から、硬化後の紫外線硬化型樹脂層が形成された透明樹脂フィルムを剥離することにより、金型の形状を紫外線硬化型樹脂に転写する。
【０１１６】
ＵＶエンボス法を用いる場合、透明樹脂フィルムとしては、実質的に光学的に透明なフィルムであればよく、たとえばトリアセチルセルロースフィルム、ポリエチレンテレフタレートフィルム、ポリメチルメタクリレートフィルム、ポリカーボネートフィルム、ノルボルネン系化合物をモノマーとする非晶性環状ポリオレフィンなどの熱可塑性樹脂の溶剤キャストフィルムや押出フィルムなどの樹脂フィルムが挙げられる。
【０１１７】
またＵＶエンボス法を用いる場合における紫外線硬化型樹脂の種類は特に限定されないが、市販の適宜のものを用いることができる。また、紫外線硬化型樹脂に適宜選択された光開始剤を組み合わせて、紫外線より波長の長い可視光でも硬化が可能な樹脂を用いることも可能である。具体的には、トリメチロールプロパントリアクリレート、ペンタエリスリトールテトラアクリレートなどの多官能アクリレートをそれぞれ単独で、あるいはそれら２種以上を混合して用い、それと、イルガキュアー９０７（チバ・スペシャルティー・ケミカルズ社製）、イルガキュアー１８４（チバ・スペシャルティー・ケミカルズ社製）、ルシリンＴＰＯ（ＢＡＳＦ社製）などの光重合開始剤とを混合したものを好適に用いることができる。
【０１１８】
一方、ホットエンボス法は、熱可塑性樹脂で形成された透明樹脂フィルムを加熱状態で金型に押し付け、金型の表面形状を透明樹脂フィルムに転写する方法である。ホットエンボス法に用いる透明樹脂フィルムとしては、実質的に透明なものであればいかなるものであってもよく、たとえば、ポリメチルメタクリレート、ポリカーボネート、ポリエチレンテレフタレート、トリアセチルセルロース、ノルボルネン系化合物をモノマーとする非晶性環状ポリオレフィンなどの熱可塑性樹脂の溶剤キャストフィルムや押出フィルムなどを用いることができる。これらの透明樹脂フィルムはまた、上で説明したＵＶエンボス法における紫外線硬化型樹脂を塗工するための基材フィルムとしても好適に用いることができる。
【０１１９】
本発明の製造方法によって得られた金型を用いて製造される防眩フィルムは、微細凹凸表面を精度よく制御されて形成されるため、十分な防眩性を発現し、かつ、白ちゃけが発生せず、画像表示装置の表面に配置した際にもギラツキが発生せず、高いコントラストを示すものとなる。
【実施例】
【０１２０】
以下に実施例を挙げて、本発明をさらに詳しく説明するが、本発明はこれら実施例に限定されるものではない。
【０１２１】
〔１〕第１凹凸面の表面形状の評価
（平坦部の占める面積の割合Ａ）
顕微鏡ｅｃｌｉｐｓｅ  ８０ｉ（（株）ニコン製）を用いて第１凹凸面を上方から観察する。測定の際、対物レンズの倍率は１０倍として測定を行う。水平分解能ΔｘおよびΔｙはともに１．９３μｍであり、測定面積は１２３６μｍ×９２７μｍである。得られる顕微鏡観察画像の中央部から２５６個×２５６個（測定面積で４９４μｍ×４９４μｍ）のデータをサンプリングし、画像処理ソフトＩｍａｇｅＪ（アメリカ国立衛生研究所製）を用いて、平坦部が白表示で、凹部が黒表示である二階調の二値化画像に変換する。この二値化画像より白色の画素数と黒色の画素数を求め、以下の式で平坦部の占める面積の割合Ａを求める。
【０１２２】
（平坦部の占める面積の割合Ａ）＝［（白色の画素数）／（画像全体の画素数）］×１００    式（１２）
（凹部の深さＢ）
三次元顕微鏡ＰＬμ２３００（Ｓｅｎｓｏｆａｒ社製）を用いて、防眩フィルムの表面形状を測定し、凹部の深さを求める。測定の際、対物レンズの倍率は５０倍として測定を行う。
【０１２３】
（凹部の中心間直線距離の平均値Ｃ）
平坦部の占める面積の割合Ａを求める際に得られた二値化画像の階調を二次元関数ｈ（ｘ，ｙ）として求める。得られた二次元関数ｈ（ｘ，ｙ）を離散フーリエ変換して二次元関数Ｈ（ｆｘ，ｆｙ）を求める。二次元関数Ｈ（ｆｘ，ｆｙ）を二乗してパワースペクトルの二次元関数Ｈ２（ｆｘ，ｆｙ）を計算し、二次元関数Ｈ２（ｆｘ，ｆｙ）の逆フーリエ変換より自己相関関数Ｒ（ｘ，ｙ）を計算する。得られた自己相関関数Ｒ（ｘ，ｙ）のｙ＝０の断面から、原点から最も近い極大値を求めることによって凹部の中心間直線距離の平均値Ｃを求める。
【０１２４】
〔２〕防眩フィルムの光学特性の測定
（ヘイズ）
防眩フィルムのヘイズは、ＪＩＳ  Ｋ  ７１３６に規定される方法で測定する。具体的には、この規格に準拠したヘイズメータＨＭ−１５０型（村上色彩技術研究所製）を用いてヘイズを測定する。防眩フィルムの反りを防止するため、光学的に透明な粘着剤を用いて凹凸面が表面となるようにガラス基板に貼合してから、測定に供する。一般的にヘイズが大きくなると、画像表示装置に適用したときに画像が暗くなり、その結果、正面コントラストが低下しやすくなる。それ故に、ヘイズは低い方が好ましい。
【０１２５】
（透過鮮明度）
ＪＩＳ  Ｋ  ７１０５に準拠したスガ試験機（株）製の写像性測定器「ＩＣＭ−１ＤＰ」を用いて、防眩フィルムの透過鮮明度を測定する。この場合も、サンプルの反りを防止するため、光学的に透明な粘着剤を用いて防眩層の微細な凹凸形状面が表面となるようにガラス基板に貼合してから、測定に供する。この状態でガラス側から光を入射させ、測定を行なう。ここでの測定値は、暗部と明部との幅がそれぞれ０．１２５ｍｍ、０．５ｍｍ、１．０ｍｍおよび２．０ｍｍである４種類の光学くしを用いて測定された値の合計値である。この場合の透過鮮明度の最大値は４００％となる。一般的に透過鮮明度は低くなると、画像表示装置に適用した時に画像の鮮明性が低下する。それ故に、透過鮮明度は高い方が好ましい。
【０１２６】
（反射鮮明度）
ＪＩＳ  Ｋ  ７１０５に準拠したスガ試験機（株）製の写像性測定器「ＩＣＭ−１ＤＰ」を用いて、防眩フィルムの反射鮮明度を測定する。この場合も、サンプルの反りを防止するため、光学的に透明な粘着剤を用いて防眩層の微細な凹凸形状面が表面となるように黒色アクリル基板に貼合してから、測定に供する。この状態で凹凸形状面側から光を４５°で入射させ、測定を行なう。ここでの測定値は、暗部と明部との幅がそれぞれ０．５ｍｍ、１．０ｍｍおよび２．０ｍｍである４種類の光学くしを用いて測定された値の合計値である。この場合の反射鮮明度の最大値は３００％となる。一般的に反射鮮明度は高くなると、防眩性が低下し、映り込みが発生しやすくなる。それ故に、反射鮮明度は低い方が好ましい。
【０１２７】
〔３〕防眩フィルムの防眩性能の評価
（映り込み、白ちゃけの目視評価）
防眩フィルムの裏面からの反射を防止するために、凹凸面が表面となるように黒色アクリル樹脂板に防眩フィルムを貼合し、蛍光灯のついた明るい室内で凹凸面側から目視で観察し、蛍光灯の映り込みの有無、白ちゃけの程度を目視で評価する。
【０１２８】
（ギラツキの評価）
ギラツキは、以下の方法で評価する。まず、市販の液晶テレビ（ＬＣ−３２ＧＨ３、シャープ（株）製）から表裏両面の偏光板を剥離する。それらオリジナル偏光板の代わりに、背面側および表示面側とも、偏光板（スミカラン  ＳＲＤＢ３１Ｅ、住友化学（株）製）を、それぞれの吸収軸がオリジナルの偏光板の吸収軸と一致するように粘着剤を介して貼合し、さらに表示面側偏光板の上には、以下の各例に示す防眩フィルムを凹凸面が表面となるように粘着剤を介して貼合する。この状態で、サンプルから約３０ｃｍ離れた位置から、目視観察することにより、ギラツキの程度を官能評価する。
【０１２９】
＜実施例１＞
直径２００ｍｍのアルミロール（ＪＩＳによるＡ５０５６）の表面に銅バラードめっきが施されたものを用意する。銅バラードめっきは、銅めっき層／薄い銀めっき層／表面銅めっき層からなるものであり、めっき層全体の厚みは、約２００μｍとなるように設定する。その銅めっき表面を鏡面研磨し、研磨された銅めっき表面に感光性樹脂を塗布、乾燥して感光性樹脂膜を形成する。ついで、図１４に示すパターン（ランダムな明度分布を有するパターンから、０．０３９μｍ−１以下の低空間周波数成分と０．１４６μｍ−１以上の高空間周波数成分を除去するバンドパスフィルターを通過させて、３３ｍｍ×３３ｍｍの大きさで、解像度１２８００ｄｐｉで作成した）を繰り返し並べたパターンを感光性樹脂膜上にレーザー光によって露光し、現像する。レーザー光による露光、および現像はＬａｓｅｒ  Ｓｔｒｅａｍ  ＦＸ（（株）シンク・ラボラトリー製）を用いて行う。感光性樹脂膜にはポジ型の感光性樹脂を使用する。
【０１３０】
その後、塩化第二銅液でエッチング処理を行う。その際のエッチング量は３μｍとなるように設定する。その後、ロールから感光性樹脂膜を完全に除去して第１凹凸面を形成する。このとき、第１凹凸面の平坦部の占める割合（Ａ）は４８％とし、凹部の平均深さ（Ｂ）は２．８μｍとし、凹部の中心間直線距離の平均値（Ｃ）は１６μｍとする。
【０１３１】
次に、第１凹凸面に対してクロムめっき加工を行い、金型を作製する。その際のクロムめっき厚みは８μｍとなるように設定する。
【０１３２】
光硬化性樹脂組成物ＧＲＡＮＤＩＣ  ８０６Ｔ（大日本インキ化学工業（株）製）を酢酸エチルにて溶解して、５０重量％濃度の溶液とし、さらに、光重合開始剤であるルシリンＴＰＯ（ＢＡＳＦ社製、化学名：２，４，６−トリメチルベンゾイルジフェニルフォスフィンオキサイド）を、硬化性樹脂成分１００重量部あたり５重量部添加して塗布液を調製する。厚み８０μｍのトリアセチルセルロース（ＴＡＣ）フィルム上に、この塗布液を乾燥後の塗布厚みが６μｍとなるように塗布し、６０℃に設定した乾燥機中で３分間乾燥させる。乾燥後のフィルムを、先に得られた金型の凹凸面に、光硬化性樹脂組成物層が金型側となるようにゴムロールで押し付けて密着させる。この状態でＴＡＣフィルム側より、強度２０ｍＷ／ｃｍ２の高圧水銀灯からの光をｈ線換算光量で２００ｍＪ／ｃｍ２となるように照射して、光硬化性樹脂組成物層を硬化させる。この後、ＴＡＣフィルムを硬化樹脂ごと金型から剥離して、表面に凹凸を有する硬化樹脂とＴＡＣフィルムとの積層体からなる、透明な防眩フィルムを作製する。
【０１３３】
本発明の要件を全て満たす製造方法によって作製した金型から得られる防眩フィルムは、ギラツキが発生せず、十分な防眩性を示し、白ちゃけも発生しない。また、ヘイズも低いため、画像表示装置に配置した際にもコントラストの低下を引き起こすことが無い。さらに、欠陥も少ないものとなる。
【符号の説明】
【０１３４】
１  金型用基材、２  表面、３  凹部、４  第１凹凸面、６  感光性樹脂膜、７  露光された領域、８  露光されない領域、９  マスク、１０  マスクの無い箇所、１１  第２凹凸面、１２  金型用基材の表面と平行な方向、１３  金型用基材の表面と垂直な方向、１４  切削工具、１４ａ  切削工具の刃先、１５  加工テーブル、１６  Ｚ軸駆動部、１７  微小往復移動用駆動機構部、１８ａ  切削工具の先端部の移動軌跡、１８ｂ  切削工具の移動軌跡、１９  円筒状金型の支持機構、２０  円筒状金型を回転させるためのモータ、２１  Ｙ軸駆動部、２２  着色塗膜、２３  クロムめっき層。
【図１】
2014117854.tif 000019
【図３】
2014117854.tif 000020
【図５】
2014117854.tif 000021
【図６】
2014117854.tif 000022
【図８】
2014117854.tif 000023
【図９】
2014117854.tif 000024
【図１０】
2014117854.tif 000025
【図１１】
2014117854.tif 000026
【図１２】
2014117854.tif 000027
【図１３】
2014117854.tif 000028
【図２】
2014117854.tif 000029
【図４】
2014117854.tif 000030
【図７】
2014117854.tif 000031
【図１４】
2014117854.tif 000032